(57)【要約】【課題】  耐ピンホール性、柔軟性、耐衝撃性、色調性、ポリマーカッティング性に優るポリエステル組成物およびシートを提供する。【解決手段】酸成分としてテレフタル酸、イソフタル酸及び水素添加していないダイマー酸、グリコール成分として１，４ブタンジオールを含むポリエステル組成物であって、全酸成分に対し、テレフタル酸を４０〜７５mol％、イソフタル酸を１５〜３０ｍｏｌ％、ダイマー酸を１０〜３０ｍｏｌ％、ポリエステル組成物に対し、チタン化合物をチタン原子として１００ｐｐｍ以上２００ｐｐｍ以下、リン化合物をリン原子として２０ｐｐｍ以上１５０ｐｐｍ以下、ヒンダートフェノール系酸化防止剤０．０１重量％以上０．１重量％以下含有し、ガラス転移点０℃以下、固有粘度０．６〜１．２、降温結晶化温度１００℃以上であるポリエステル組成物。  【選択図】  なし【特許請求の範囲】
【請求項１】
酸成分としてテレフタル酸、イソフタル酸及び水素添加していないダイマー酸、グリコール成分として１，４ブタンジオールを含むポリエステル組成物であって、全酸成分に対し、テレフタル酸を４０〜７５mol％、イソフタル酸を１５〜３０ｍｏｌ％、ダイマー酸を１０〜３０ｍｏｌ％、ポリエステル組成物に対し、チタン化合物をチタン原子として１００ｐｐｍ以上２００ｐｐｍ以下、リン化合物をリン原子として２０ｐｐｍ以上１５０ｐｐｍ以下、ヒンダートフェノール系酸化防止剤を０．０１重量％以上０．１重量％以下含有し、ガラス転移点が０℃以下、固有粘度０．６〜１．２、降温結晶化温度１００℃以上であるポリエステル組成物。
【請求項２】
１，４ブタンジオールが発酵法によって合成されている請求項１記載のポリエステル組成物。
【請求項３】
アルカリ金属原子を１５０ｐｐｍ以上１０００ｐｐｍ以下含有する請求項１または２記載のポリエステル組成物。
【請求項４】
リン化合物が、リン酸およびリン酸アルカリ金属塩である請求項１〜３のいずれか１項に記載のポリエステル組成物。
【請求項５】
結晶核剤を０．０１重量％以上１．０重量％以下含有することを特長とする請求項１〜４のいずれか１項に記載のポリエステル組成物。
【請求項６】
結晶核剤の少なくとも一つが酢酸ナトリウムであることを特徴とする請求項５項に記載のポリエステル組成物。
【請求項７】
酸成分として、テレフタル酸を４０〜７５mol％、イソフタル酸を１５〜３０ｍｏｌ％、およびダイマー酸を１０〜３０ｍｏｌ％、グリコール成分として１，４ブタンジオールをエステル化反応した後に、チタン化合物からなる重縮合触媒をチタン原子として１００ｐｐｍ以上２００ｐｐｍ以下用いて重縮合反応してポリエステル組成物を製造するに際して、エステル化反応系内または重縮合反応系内を２００℃以上、２２０℃以下に保ちながらダイマー酸を添加し、かつリン化合物をリン原子として２０ｐｐｍ以上１５０ｐｐｍ以下、結晶核剤として酢酸ナトリウムを０．０１重量％以上１．０重量％以下、ヒンダートフェノール系酸化防止剤０．０１重量％以上０．１重量％以下を固有粘度が０．３に到達する前に添加することにより、ガラス転移点０℃以下、固有粘度０．６〜１．２、降温結晶化温度１００℃以上であるポリエステル組成物を製造することを特徴とするポリエステル組成物の製造方法。
【請求項８】
ダイマー酸と１，４ブタンジオールを１：０．８〜１．２（モル比）、３０〜７０℃で混合して添加することを特徴とする請求項７記載のポリエステル組成物の製造方法。
【発明の詳細な説明】
【技術分野】
【０００１】
本発明は柔軟性ポリエステル組成物、および製造方法に関するものである。特に、耐熱性、易接着性、色調に優れる成形物を容易に形成し得るポリエステルのポリマーカッティング性を改善したポリエステル組成物、およびその製造方法に関する。
【背景技術】
【０００２】
ポリエステルは優れた物理的、化学的特性を有しており、フィルム、繊維、シートなどに広く使用されている。特に、ポリエステルフィルムは耐熱性、耐溶剤性、機械的特性において優れた性質を有するために、磁気記録材料、各種写真材料、包装材料、電気絶縁材料、一般工業材料等、多くの用途に用いられている。
【０００３】
しかしながら、低温や常温での柔軟性、耐衝撃性に欠けており、用途拡大に限界があった。このような欠点を改善するために、ポリエステルにソフトセグメントを共重合する方法が考えられている。
【０００４】
例えば、特許文献１には、テレフタル酸、脂肪族ジカルボン酸、１，４−ブタンジオール、エチレングリコールを共重合したポリエステル組成物について記載されているが（段落[００８０]）、エチレングリコール、１，４−ブタンジオールを同時に仕込んでいるため飛散率が変動し、目的の組成物が得られず、不良品となるケースがある。また、二種のポリマーを二軸押出機にて混練する方法も例示されているが（段落[００８４]）、押出温度が２６０℃と高温であるため着色しやすく、特に相溶化剤としてオキサゾリンを使用した場合、エステルアミド結合により着色する可能性がある。さらに、相溶化剤を重縮合反応前に共重合ポリエステルに添加する方法が挙げられているが、オキサゾリンの場合は重縮合反応中に反応し、混練時には一部活性を失っている可能性があり、有機酸の場合は共重合ポリエステル中のリン化合物によって一部失活している可能性があり、効率的でない。
【０００５】
特許文献２にはダイマージオールを全グリコール成分に対し、５〜５０モル％含有させた共重合ポリエステルについて記載されているが（請求項１、段落[０００５]）、[０００８]、[０００９]）、酸成分として柔軟成分を含有させる処方に比べ、柔軟化の効率が悪く、ダイマージオールがダイマー酸を原料にして製造されていることからコスト面においても不利である。
【０００６】
特許文献３にはダイマー酸を５〜５０ｍｏｌ％共重合したポリブチレンテレフタレートについて記載されている。しかし、実施例には高純度のダイマー酸ジメチルを用いたＤＭＴ法によるものであり、比較的純度の低い非水素添加のダイマー酸を用いた具体例の記載はない。
【０００７】
特許文献４にはテレフタル酸、イソフタル酸、ダイマー酸、１，４ブタンジオールを共重合した接着剤用ポリエステルについて記載されている。しかし、柔軟なポリエステルであるため、ストランドカッターによるカッティングが困難である。
【特許文献１】特開２００４−３５９９４５号公報
【特許文献２】特開平６−１２８３６３号公報
【特許文献３】特開平５−１１３３号公報
【特許文献４】特開２００２−４７４７１号公報
【発明の開示】
【発明が解決しようとする課題】
【０００８】
本発明の目的は、これら従来技術の欠点を解消せしめ、耐ピンホール性、柔軟性、耐衝撃性、色調に優れる柔軟なポリエステル組成物のポリマーカッティング性を改善したポリエステル組成物、およびその製造方法を提供することにある。
【課題を解決するための手段】
【０００９】
上記目的を達成するための本発明は、酸成分としてテレフタル酸、イソフタル酸及び水素添加していないダイマー酸、グリコール成分として１，４ブタンジオールを含むポリエステル組成物であって、全酸成分に対し、テレフタル酸を４０〜７５mol％、イソフタル酸を１５〜３０ｍｏｌ％、ダイマー酸を１０〜３０ｍｏｌ％、ポリエステル組成物に対し、チタン化合物をチタン原子として１００ｐｐｍ以上２００ｐｐｍ以下、リン化合物をリン原子として２０ｐｐｍ以上１５０ｐｐｍ以下、ヒンダートフェノール系酸化防止剤０．０１重量％以上０．１重量％以下含有し、ガラス転移点０℃以下、固有粘度０．６〜１．２、降温結晶化温度１００℃以上であるポリエステル組成物により達成される。
【発明の効果】
【００１０】
本発明によれば、耐ピンホール性、柔軟性、耐衝撃性、色調に優れ、包装材料、壁紙などの建材用途、鋼板貼り合わせ用途、保護フィルムやキャリアテープなどの工程フィルム用途、ワッペンなどのアパレル用途、シーリング材などに適し、特に少量多品種の製品を製造するのに好適である柔軟なポリエステルのポリマーカッティング性を改善したポリエステル組成物、およびその製造方法を提供することができる。
【発明を実施するための最良の形態】
【００１１】
本発明のポリエステル組成物は、酸成分としてテレフタル酸、イソフタル酸及び水素添加していないダイマー酸、グリコール成分として１，４ブタンジオールを含むポリエステル組成物であって、全酸成分に対し、テレフタル酸を４０〜７５ｍｏｌ％、イソフタル酸を１５〜３０ｍｏｌ％、ダイマー酸を１０〜３０ｍｏｌ％、ポリエステル組成物に対し、チタン化合物をチタン原子として１００ｐｐｍ以上２００ｐｐｍ、リン化合物をリン原子として２０ｐｐｍ以上１５０ｐｐｍ以下、ヒンダートフェノール系酸化防止剤０．０１重量％以上０．１重量％以下含有し、ガラス転移点０℃以下、固有粘度０．６〜１．２、降温結晶化温度１００℃以上である。
【００１２】
本発明のポリエステルとはテレフタル酸、イソフタル酸、１，４ブタンジオール、およびダイマー酸を含んでなる。
【００１３】
テレフタル酸成分の含有量は、全酸成分に対して、４０〜７５ｍｏｌ％であることが必要である。４０ｍｏｌ％未満では十分な機械強度が得られないことがあり、７５ｍｏｌ％を越えると十分な柔軟性が得られない。
【００１４】
イソフタル酸成分の含有量は、全酸成分に対して、１５〜３０ｍｏｌ％である必要があり、異素材との熱接着性の観点から１７〜２５ｍｏｌ％であることが好ましい。３０ｍｏｌ％を越えると、ポリエステル組成物の結晶性が著しく低下し、カッティング、乾燥、保管などのハンドリングが困難になる。１５ｍｏｌ％未満では、異素材との接着性が不十分となることがある。
【００１５】
本発明におけるダイマー酸とは、炭素数１６以上の不飽和脂肪族カルボン酸の二量体をいう。このダイマー酸は、例えば、大豆油や菜種油、牛脂、トール油などの非石油原料から抽出された炭素数１６以上の不飽和カルボン酸（例えば、リノール酸やオレイン酸を主成分とする不飽和脂肪族カルボン酸）の混合物を粘土触媒で二量体化して得ることができる。このような製法を用いてダイマー酸を得る場合には、不純物として、過剰に反応した三量体、未反応物である不飽和脂肪族カルボン酸が生成し、更に芳香環、脂肪環を有するダイマー酸と鎖状の環状構造を持たないダイマー酸の混合物となるのが通常である。未反応の不飽和脂肪酸、三量体、芳香環および脂肪環を有するダイマー酸は、ポリエステル組成物中には含まれないことが望ましいが、ダイマー酸の製造方法によっては上記したように不可避的に含まれてしまう。この場合、不飽和脂肪族カルボン酸、二量体、三量体の合計量を１００重量％としたとき、未反応の不飽和脂肪族カルボン酸として１重量％未満、三量体として３重量％未満であることが好ましく、より好ましくは、三量体として２重量％未満であることが望ましい。未反応の不飽和脂肪族カルボン酸が１重量％以上含まれる場合、重合反応性の低下、成形品の機械物性低下、成形後にブリードアウトによる物性変化、白化が起こる可能性がある。また、三量体の含有量が３重量％以上の場合、ゲル化により、リサイクル時に著しく異物が発生することがある。さらに、三量体の含有量を１〜２重合％のダイマー酸を用いると、結晶性が低下し、熱接着しやすくなる。
【００１６】
ダイマー酸は種々の方法で製造可能であり、例えば、２３０〜２５０℃の範囲で粘土触媒、助触媒としてのリチウム塩の存在下で１〜３時間反応を行った後、リン酸水溶液を加えて触媒をリン酸塩とし、濾過によりリン酸金属塩を除去、回転薄膜式蒸留によって不飽和脂肪族カルボン酸を分離することによって製造することができる。
【００１７】
ダイマー酸の色調は、ガードナー色差計での値で、１．０以下であることが好ましい。ガードナー色差計で１．０を超えるとポリエステル組成物のｂ値（黄味）が高くなり、外観が損なわれる可能性がある。ガードナー色差計で１．０以下のダイマー酸を得るには、原料を選択したり、不飽和脂肪酸を精製することで可能であるが、更に低くしたい場合には、合成時の反応を緩やかに行ったり（反応温度を下げ時間をかける）、蒸留条件を厳しくすることで得ることができる。
【００１８】
上記したダイマー酸は、包装用など食品安全性の観点から水素添加をしていない（非水添である）ことが必要である。
【００１９】
ダイマー酸の含有量はポリエステル組成物に対して１０〜３０ｍｏｌ％であることが必要であるが、１０〜２５ｍｏｌ％であることが耐熱性の点からは好ましい。ダイマー酸の含有量が１０ｍｏｌ％未満である場合、十分な柔軟性が得られない可能性があり、３０ｍｏｌ％を超えると、十分な機械強度が得られず、工程通過性が低下する可能性がある。
【００２０】
本発明におけるグリコール成分としては、結晶性の点から１，４ブタンジオールである必要がある。
【００２１】
特に発酵法による１，４ブタンジオールを用いると、ダイマー酸と併せてポリエステル組成物の植物度を６０％以上にすることができるため、環境保護の観点から、好ましい。
【００２２】
本発明におけるチタン原子の含有量は、ポリエステル組成物に対し、１００ｐｐｍ以上２００ｐｐｍ以下であることが必要である。１００ｐｐｍ未満では十分な重合反応性が得られず、２００ｐｐｍを越えると、耐熱性が低下し、着色するため好ましくない。チタン化合物としては、チタンキレート化合物、チタンアルコキシドが
あげられるが、中でもチタンアルコキシドが反応性、色調の点から好適であく、中でもチタン−ｎ−ブトキシドが反応性、ハンドリング性の点から好ましい。
【００２３】
本発明におけるリン原子の含有量は、２０ｐｐｍ以上１５０ｐｐｍ以下であることが色調、耐熱性、反応性の点から好ましい。リン化合物としては、リン酸、リン酸二水素アルカリ金属塩、リン酸水素二アルカリ金属塩、亜リン酸、亜リン酸アルカリ金属塩、リン酸トリメチル、エチルジエチルホスホノアセテートなどのリン酸エステルなどをあげることができるが、中でもリン酸、リン酸二水素アルカリ金属塩、リン酸水素二アルカリ金属塩であることが耐熱性、色調、耐加水分解性の点から好ましい。特に、リン酸、リン酸二水素アルカリ金属塩を併用することが耐加水分解性の点から好ましい。
【００２４】
本発明におけるアルカリ金属原子の含有量は１５０ｐｐｍ以上１０００ｐｐｍ以下であることが耐加水分解性、ポリマーカッティング性の点から好ましく、より好ましくは２５０ｐｐｍ以上８００ｐｐｍ未満である。１５０ｐｐｍ未満では十分な耐加水分解性、或いはポリマーカッティング性が得られないことがあり、１０００ｐｐｍを越えると耐熱性か低下し、色調が悪化することがある。アルカリ金属化合物としては、リン酸アルカリ金属塩や、酢酸ナトリウムの様な結晶核剤があげられる。
【００２５】
本発明のヒンダートフェノール系酸化防止剤の含有量は０．０１重量％以上０．１重量％以下であることが耐熱性の点から必要であり、より好ましくは０．０１重量％以上０．０５重量％以下である。ヒンダートフェノール系酸化防止剤としては、例えばチバスペシャリティーケミカルズ（株）製の「ＩＲＧＡＮＯＸ」シリーズをあげることができ、中でも「ＩＲＧＡＮＯＸ  １０１０  ＦＰ」が好ましい。
【００２６】
ポリエステル組成物のガラス転移点は０℃以下であることが柔軟性の点から必要であり、さらには−４０〜０℃であることが好ましい。特に−３０〜０℃とすると、室温で使用する場合に良好な柔軟性を示し、且つ成形加工性が良好となる。ガラス転移点が０℃を超えると十分な柔軟性が得られない。
【００２７】
ポリエステル組成物の降温結晶化温度としては１００℃以上であることがポリマーカッティング性の点から必要であり、さらには１１０℃以上であることが好ましい。
【００２８】
降温結晶化温度は、イソフタル酸含有量、ダイマー酸含有量およびダイマー酸に含まれる三量体の量、結晶核剤によって制御することができる。特に、本願のポリエステル組成物では、イソフタル酸とダイマー酸を共重合しており、著しく降温結晶化温度が低下するため、結晶核剤の適用が好適である。  本発明における結晶核剤は、ポリマーカッティング性の点から、０．０１重量％以上１．０重量％以下とすることが好ましく、さらには０．０３重量％以上０．５重量％以下であることが好ましい。結晶核剤としては、シリカ、タルク、蟻酸ナトリウム、酢酸ナトリウム、乳酸ナトリウム、シュウ酸ナトリウム、コハク酸ナトリウム、ＮＡ−１１（旭電化製）などを挙げることができるが、酢酸ナトリウムの様な内部析出型の核剤が最も効果が高く、好ましい。また、シリカやタルクの様な無機粒子では結晶核剤効果が小さく、単独使用では降温結晶化温度を１００℃以上とすることは困難であるため、酢酸ナトリウムの様な内部析出型の結晶核剤と併用することが好ましい。ＮＡ−１１の様な結晶核剤は、濡れ性が悪いため、重合反応系内に添加すると凝集し、本来の効果を発揮できない。従って、二軸押出機を用いた反応押出により本発明の組成物を得ようとする場合、あるいはシートの結晶化をさらに促進させたい場合には有効である。
【００２９】
結晶核剤が０．０１重量％未満では降温結晶化温度を１００℃以上とすることが困難である。
【００３０】
結晶核剤が１．０重量％を越えると増粘してポリマーの重合度が上がらなくなることがあり、結晶核剤として効果が大きい化合物ほど増粘傾向が強い。
【００３１】
結晶核剤の添加方法としては、ポリマーカッティング性の向上が目的であることから、重合反応系内に添加することが好ましい。添加時期はエステル交換反応またはエステル化反応が実質的に終了した後から、重合反応開始までの間に添加することが副反応抑制の点から好ましい。
【００３２】
結晶核剤の調整方法としては、無機粒子の場合、ビーズミルや、ホモジナイザーなどを用いてスラリー化して添加することが分散性、結晶性の点から好ましい。また、酢酸ナトリウムの様な内部析出型結晶核剤の場合は、グリコール成分に溶解して添加することが好ましい。
【００３３】
ポリエステル組成物の固有粘度は０．６〜１．２であることが必要である。他のポリエステルとの相溶性を良好にするには０．７〜０．９とするとよい。また、他のポリエステルと共押出して積層シートにする際は、０．８〜１．２とすることが積層ムラ抑制、安定製膜性の点から好ましい。固有粘度が０．６未満の場合、十分な機械強度、柔軟性、耐熱性が得られず、１．２を超えると、重合時間が長すぎてポリマーが着色するため、好ましくない。
【００３４】
本発明のポリエステル組成物の製造方法としては、直重法で製造することが生産性の点から好ましい。具体的には、テレフタル酸、イソフタル酸、１，４ブタンジオールを仕込み、チタン化合物、酸化防止剤の存在下、１４０〜２３０℃でエステル化反応を行い、次いでチタン化合物、リン化合物、結晶核剤、酸化防止剤を添加し、従来の方法により重縮合反応を行うことができる。
このとき、ダイマー酸の添加時期は、エステル化反応の後半から重合初期の間に添加することが色調、耐熱性の点から好ましい。特に、エステル化反応後半において、反応系を２００℃〜２２０℃に制御しながらダイマー酸を徐々に添加することが生産性の点から好ましく、特に２００〜２１０℃に制御することが色調の点から好ましい。ダイマー酸の添加方法は、加温して低粘度化して添加することがハンドリング性の点から好ましく、その温度は５０℃〜７０℃であることがハンドリング性の点から好ましい。また、ダイマー酸は単独で添加してもよいが、反応性の点から、１，４ブタンジオールと混合して添加することが反応性の点から好ましい。このときのダイマー酸とグリコール成分の混合比は、ダイマー酸１ｍｏｌに対して０．８〜１．２ｍｏｌであることが反応性、生産性の点から好ましい。このようなダイマー酸は少量ずつバッチ式で添加しても、ポンプなどで連続供給してもかまわない。
【００３５】
本発明のポリエステル組成物は通常のダイスから押出しするストランドカッターでチップ化して用いても構わないが、直接未延伸シートとしてもよい。この際、キャスティングドラム上に、溶融した本発明のポリエステル組成物を押し出し、冷却固化したり、必要に応じて延伸や各種の熱処理を行ってポリエステルシートに成形することができる。このようにして得られたポリエステルシートは、各種の包装材料、壁紙などの建材用途、鋼板貼り合わせ用途、保護フィルムやキャリアテープなどの工程フィルム用途などに好適である。
【実施例】
【００３６】
以下本発明を実施例により、さらに詳細に説明する。なお、実施例中の特性は次のようにして測定した。
【００３７】
（Ａ．固有粘度）
ｏ−クロロフェノール溶媒を用い、２５℃で測定した。
【００３８】
（Ｂ．熱特性の分析）
パーキンエルマー社製  ＤＳＣ７型を用いて、以下の条件でガラス転移点、結  晶融解温度、降温結晶化温度の分析を行った。
【００３９】
雰囲気  ：窒素（３０ｍｌ／ｍｉｎ）
温度校正：高純度インジウム（Ｔｍ＝１５６．６１℃）
昇温速度：１０℃／ｍｉｎ
降温速度：１０℃／ｍｉｎ
試料量  ：１０ｍｇ
試料容器：アルミニウム製標準型容器
前熱処理：３００℃で５ｍｉｎ
（Ｃ．ダイマー酸の分析）
高速液体クロマトグラフィーにより分析し、各成分のピーク面積より組成比を求めた。
【００４０】
測定条件は既知の方法で実施することができるが、以下に一例を示す。
【００４１】
カラム    ：Ｉｎｔｅｒｓｔｉｌ  ＯＤＳ−３  ２．０ｍｍφ×２５０ｍｍ
移動相    ：Ｈ３ＰＯ４水溶液／メタノール＝８０／２０−（２０ｍｉｎ）
２０／８０−（４０ｍｉｎ）
流速      ：０．４ｍＬ／ｍｉｎ
カラム温度：４５℃
検出器    ：フォトダイオードアレイ（２００〜４００ｎｍ）
クロマトグラムは２１５１２を使用
（Ｄ．ポリエステル組成物中の金属原子量）
チタン原子、リン原子については蛍光Ｘ線分析法による定量を行った。
【００４２】
アルカリ金属原子（Ｎａ、Ｋ）については原子吸光分析法にて定量を行った。
【００４３】
（Ｅ．ポリエステルの組成分析）
ポリエステルをアルカリにより加水分解し、各成分をガスクロマトグラフィーあるいは高速液体クロマトグラフィーにより分析し、各成分のピーク面積より組成比を求めた。
【００４４】
ダイマー酸の定量は高速液体クロマトグラフィーにより分析することがでる。
【００４５】
測定条件は既知の方法で分析することができる。例えば以下に一例を示す。
【００４６】
装置：島津ＬＣ−１０Ａ
カラム：ＹＭＣ−Ｐａｃｋ  ＯＤＳ−Ａ  １５０×４．６ｍｍ  Ｓ−５μｍ
１２０Ａ
カラム温度：４０℃
流量：１．２ｍｌ／ｍｉｎ
検出器：ＵＶ  ２４０ｎｍ
グリコール成分の定量はガスクロマトグラフィーを用いて既知の方法で分析することができる。例えば以下に一例を示す。
【００４７】
装置  ：島津９Ａ（島津製作所製）
カラム：ＳＵＰＥＬＣＯＷＡＸ−１０  キャピラリーカラム３０ｍ
カラム温度：１４０℃〜２５０℃（昇温速度５℃／ｍｉｎ）
流量  ：窒素  ２５ｍｌ／ｍｉｎ
検出器：ＦＩＤ
（Ｆ．熱接着性の評価）
ラミネーターにより、１ｋｇ／ｃｍ3の圧力で２秒間処理したときの発砲塩ビとの接着開始温度を測定した。
【００４８】
（Ｇ．耐加水分解性の評価）
１２０℃、８時間真空乾燥したポリマーを単軸押出機にてＴダイよりキャスティングドラムに押し出して厚み２５μｍの未延伸シートを作成する。
【００４９】
得られた未延伸シートを８０℃、８５％ＲＨにて湿熱処理を行い、伸度保持率が５０％以下となるまでの時間を計測した。
【００５０】
計測結果より、以下のようにランク付けを行った。
【００５１】
○  ・・・  １００時間以上
△  ・・・  ５０〜１００時間未満
×  ・・・  ５０時間未満
（Ｈ．カルボン酸末端基量）
Ｍａｕｌｉｃｅの方法によって測定した。（文献  Ｍ．Ｊ．Ｍａｕｌｉｃｅ，Ｆ．Ｈｕｉｚｉｎｇａ．Ａｎａｌ．Ｃｈｉｍ．Ａｃｔａ，２２  ３６３（１９６０））
（Ｉ．重合反応性評価）
固有粘度０．８５に到達するまでの時間をブランク（参考例１）と比較して以下の様に評価した。
【００５２】
◎・・・遅延が１５分未満
○・・・遅延が１５分以上３０分未満
△・・・遅延が３０分以上４５未満
×・・・遅延が４５分以上
（Ｊ．カルボン酸末端基定量）
Ｍａｕｌｉｃｅの方法によって測定した。（文献  Ｍ．Ｊ．Ｍａｕｌｉｃｅ，Ｆ．Ｈｕｉｚｉｎｇａ．Ａｎａｌ．Ｃｈｉｍ．Ａｃｔａ，２２  ３６３（１９６０））
（Ｋ．ポリマーのカッティング性）
ポリマーチップを１２０℃で６時間真空乾燥した後、ポリマーの融点＋３０℃で溶解後、４０℃、長さ１０ｍの水槽に吐出し、ストランドカッターでカッティングを行った。
【００５３】
このとき、５０ｋｇをカッティングする間に、カッターへの巻き付きの有無で、カッティングの可・不可を評価した。
【００５４】
参考例１
テレフタル酸４０．９重量部、イソフタル酸１２．２重量部、１，４−ブタンジオール５１．８重量部、テトラブチルチタネート０．０３重量部、“ＩＲＧＡＮＯＸ１０１０ＦＰ”０．０１１重量部を仕込み昇温を開始した。２１０℃に達した時点で６０℃に加温したダイマー酸（ＰＲＩＰＯＬ１０９８：ユニケマ製）２７重量部と１，４ブタンジオール４．３重量部の混合物（モル比１．０）を、反応系が２１０±５℃になるように、ポンプにて４５分かけて添加した。ダイマー酸添加終了後、速やかに２２５℃まで昇温し、エステル化反応を終了した。リン酸０．０１重量部を添加し、その１０分後にテトラブチルチタネートを０．０６６重量部、“ＩＲＧＡＮＯＸ１０１０ＦＰ”０．０２５重量部を添加し、１０分間攪拌してから重縮合反応釜へ移行、常法に従って重縮合反応を行った。最終的には２４０℃、１Ｔｏｒｒ以下で重縮合反応を行い、ポリエステル組成物を得た。このときのポリマーは、長さ１０ｍの水槽（水温４０℃）に吐出し、ストランド状態で一昼夜（室温）保管し、結晶化が進んだのちに改めてストランドカッターを用いてチップ化した。
【００５５】
参考例２
テレフタル酸、イソフタル酸、ダイマー酸の共重合比を変更する以外は参考例１と同様にしてポリエステル組成物を得た。得られたポリエステル組成物は、本発明の範囲においてイソフタル酸、ダイマー酸の共重合量が最小になるよう設計した。表１に示すように、結晶核剤を添加するなどの工夫なしでは、降温結晶化温度を１００℃以上とすることができないことを示している。
【００５６】
実施例１
テレフタル酸４０．９重量部、イソフタル酸１２．２重量部、１，４−ブタンジオール５１．８重量部、テトラブチルチタネート０．０３重量部、“ＩＲＧＡＮＯＸ１０１０ＦＰ”０．０１１重量部を仕込み昇温を開始した。２１０℃に達した時点で６０℃に加温したダイマー酸（ＰＲＩＰＯＬ１０９８：ユニケマ製）２７重量部と１，４ブタンジオール４．３重量部の混合物（モル比１．０）を、反応系が２１０±５℃になるように、ポンプにて４５分かけて添加した。ダイマー酸添加終了後、速やかに２２５℃まで昇温し、エステル化反応を終了した。リン酸０．０１重量部、リン酸二水素ナトリウム２水和物０．０３５重量部、酢酸ナトリウム０．１重量部を添加し、その１０分後にテトラブチルチタネートを０．０６６重量部、“ＩＲＧＡＮＯＸ１０１０ＦＰ”０．０２５重量部を添加し、１０分間攪拌してから重縮合反応釜へ移行、常法に従って重縮合反応を行った。最終的には２４０℃、１Ｔｏｒｒ以下で重縮合反応を行い、ポリエステル組成物を得た。得られたポリエステル組成物のポリマーカッティング性を評価したところ、ストランドカッターへの巻き付きもなく、問題なくカッティングすることができた。
【００５７】
実施例２
結晶核剤として酢酸ナトリウムを０．５重量部添加する以外は実施例１と同様にしてポリエステル組成物を得た。重合反応性に問題はなかったが、実施例１に対して、約１０％の増粘が認められた。得られたポリエステル組成物のポリマーカッティング性を評価したところ、ストランドカッターへの巻き付きもなく、問題なくカッティングすることができた。
【００５８】
実施例３
ダイマー酸をＰＲＩＰＯＬ１０９８に変更する以外は実施例１と同様にしてポリエステル組成物を得た。重合反応性に問題はなかった。得られたポリエステル組成物のポリマーカッティング性を評価したところ、ストランドカッターへの巻き付きもなく、問題なくカッティングすることができた。
【００５９】
実施例４
結晶核剤として、酢酸ナトリウムと平均粒子径０．３μｍの凝集シリカ（エチレングリコールスラリー  １０ｗｔ％）を併用する以外は実施例１と同様にしてポリエステル組成物を得た。重合反応性は問題なかった。得られたポリエステル組成物のポリマーカッティング性を評価したところ、ストランドカッターへの巻き付きもなく、問題なくカッティングすることができた。
【００６０】
実施例５
テレフタル酸、イソフタル酸、ダイマー酸、酢酸ナトリウムの添加量を変更し、リン酸二水素ナトリウムをリン酸水素二ナトリウムに変更する以外は実施例１と同様にしてポリエステル組成物を得た。得られたポリエステル組成物のポリマーカッティング性を評価したところ、ストランドカッターへの巻き付きもなく、問題なくカッティングすることができた。
【００６１】
比較例１
結晶核剤を平均粒子径０．３μｍの凝集シリカ（エチレングリコールスラリー  １０ｗｔ％）に変更する以外は実施例１と同様にしてポリエステル組成物を得た。しかし、降温結晶化温度が１００℃に達しておらず、ポリマーカッティング性についても、頻繁にストランドカッターへの巻き付きが発生し、カッティング性不可であった。
【００６２】
【表１】
2009235150.tif 000002
【００６３】
【表２】
2009235150.tif 000003
【００６４】
【表３】
2009235150.tif 000004
【００６５】
【表４】
2009235150.tif 000005
【００６６】
【表５】
2009235150.tif 000006